(57)【要約】【課題】適度な崩壊強度と優れた湿式崩壊強度を有する歯磨剤用顆粒を収率よく得る歯磨剤用顆粒の製造方法、及びその方法により得られる歯磨剤用顆粒を提供する。【解決手段】〔１〕軽質炭酸カルシウム、重質炭酸カルシウム、ゼオライト、シリカ、炭酸マグネシウム、及び酸化チタンから選ばれる１種以上の水不溶性粉末材料（Ａ）と、水硬性粉体（Ｂ）とを、容器回転型造粒機を用いて混合し、噴霧ノズルを用いて、水を液滴として供給して顆粒化する、歯磨剤用顆粒の製造方法、及び〔２〕前記方法で得られる歯磨剤用顆粒である。【選択図】なし【特許請求の範囲】
【請求項１】
軽質炭酸カルシウム、重質炭酸カルシウム、ゼオライト、シリカ、炭酸マグネシウム、及び酸化チタンから選ばれる１種以上の水不溶性粉末材料（Ａ）と、水硬性粉体（Ｂ）とを、容器回転型造粒機を用いて混合し、噴霧ノズルを用いて、水を液滴として供給して顆粒化する、歯磨剤用顆粒の製造方法。
【請求項２】
水硬性粉体（Ｂ）が、ケイ酸三カルシウム、ケイ酸二カルシウム、カルシウムアルミネート、カルシウムアルミノフェライト、ＣａＯ及びＣａＳＯ4から選ばれる１種以上を含む、請求項１に記載の歯磨剤用顆粒の製造方法。
【請求項３】
水の平均液滴径が２００μｍ以下である、請求項１又は２に記載の歯磨剤用顆粒の製造方法。
【請求項４】
水不溶性粉末材料（Ａ）に対する水硬性粉体（Ｂ）の質量比［（Ｂ）／（Ａ）］が、０．２以上、３．５以下である、請求項１〜３のいずれかに記載の歯磨剤用顆粒の製造方法。
【請求項５】
容器回転型造粒機がドラム型造粒機である、請求項１〜４のいずれかに記載の歯磨剤用顆粒の製造方法。
【請求項６】
容器回転型造粒機のフルード数が１．０以下である、請求項１〜５のいずれかに記載の歯磨剤用顆粒の製造方法。
【請求項７】
噴霧ノズルが多流体ノズルである、請求項１〜６のいずれかに記載の歯磨剤用顆粒の製造方法。
【請求項８】
請求項１〜７のいずれかに記載の方法で得られる歯磨剤用顆粒。
【発明の詳細な説明】
【技術分野】
【０００１】
本発明は、歯磨剤用顆粒の製造方法、及び歯磨剤用顆粒に関する。
【背景技術】
【０００２】
近年、虫歯や歯周病の原因となる歯垢を効率よく除去し、触知できるような顆粒を配合した歯磨剤が知られている。
例えば、特許文献１には、水不溶性粉末材料を水不溶性無機結合剤で結着させ、噴霧乾燥法により、一定の大きさで適度な強度を有する顆粒を含有する歯磨剤が開示されている。
特許文献２には、平均粒径が１５０〜８００μｍで平均崩壊強度が１５〜１００ｇ／個の顆粒ゼオライトと、改質ミント油等とを含有する歯磨組成物が開示されており、顆粒ゼオライトとして、無水ケイ酸、酸化チタンを含有し、焼結により顆粒状に調製されたものが開示されている。
【先行技術文献】
【特許文献】
【０００３】
【特許文献１】特開平１−２９９２１１号公報
【特許文献２】特開２００８−２６６２５１号公報
【発明の概要】
【発明が解決しようとする課題】
【０００４】
従来、歯磨剤用顆粒の結合剤としては、各種の水溶性結合剤や水不溶性結合剤が使われてきた。しかし、水溶性結合剤を用いて調製された顆粒は、乾燥状態で使用する場合には支障がないが、水分が多量に存在する歯磨剤では強度が低下し、歯磨剤製造時の混合過程で顆粒が崩壊したり、顆粒が軟化するため、口腔内では触知しづらく、顆粒の存在感が十分ではなかった。
一方、特許文献１のように、水不溶性無機結合剤を用いて調製された顆粒は、比較的容易に粒子強度を高めることができるが、水不溶性無機結合剤は高価である。
特許文献２のように、焼結法により顆粒ゼオライトを製造する場合は、顆粒の崩壊強度の調整が困難である。
本発明は、適度な崩壊強度と優れた湿式崩壊強度を有する歯磨剤用顆粒を、簡便に製造しうる歯磨剤用顆粒の製造方法、及びその方法により得られる歯磨剤用顆粒を提供することを課題とする。
【課題を解決するための手段】
【０００５】
本発明者らは、特定の水不溶性粉末材料と水硬性粉体とを、容器回転型造粒機を用いて顆粒化することにより、適度な崩壊強度と優れた湿式崩壊強度を有する歯磨剤用顆粒を簡便に製造しうることを見出した。
すなわち、本発明は、次の〔１〕又は〔２〕に関する。
〔１〕軽質炭酸カルシウム、重質炭酸カルシウム、ゼオライト、シリカ、炭酸マグネシウム、及び酸化チタンから選ばれる１種以上の水不溶性粉末材料（Ａ）と、水硬性粉体（Ｂ）とを、容器回転型造粒機を用いて混合し、噴霧ノズルを用いて、水を液滴として供給して顆粒化する、歯磨剤用顆粒の製造方法。
〔２〕前記〔１〕の方法で得られる歯磨剤用顆粒。
【発明の効果】
【０００６】
本発明の歯磨剤用顆粒の製造方法によれば、適度な崩壊強度と優れた湿式崩壊強度（以下、両者を合わせて「崩壊強度等」ともいう）を有し、歯磨剤用として好適な顆粒を簡便に製造することができる。
【発明を実施するための形態】
【０００７】
本発明の歯磨剤用顆粒の製造方法は、軽質炭酸カルシウム、重質炭酸カルシウム、ゼオライト、シリカ、炭酸マグネシウム、及び酸化チタンから選ばれる１種以上の水不溶性粉末材料（Ａ）と、水硬性粉体（Ｂ）とを、容器回転型造粒機を用いて混合し、噴霧ノズルを用いて、水を液滴として供給して顆粒化する工程を有することを特徴とする。
【０００８】
一般に、容器回転型造粒機を用いた造粒方法によれば、粉体を均一に流動せしめることが可能であり、更に、回転による粒子の持ち上げ及び自重による滑り・落下を伴う混合機構により、粉体に加えられるせん断力が抑制される。そのため、容器回転型造粒機を用いた造粒方法は非圧密な造粒方法ということができる。
これにより、本発明で得られる歯磨剤用顆粒は、圧密されないため、適度な崩壊強度を有するため顆粒感に優れると共に、水硬性粉体を結合剤として用いているため、湿式崩壊強度に優れる。
また、水硬性粉体（Ｂ）が、水和反応により硬化するため、本発明で得られる歯磨剤用顆粒の製造方法は、実質的に乾燥工程が不要となり、エネルギーコスト削減の観点から優れており、簡便な装置で製造することができる。
以下、本発明方法に用いられる各成分、製造方法について順次説明する。
【０００９】
＜水不溶性粉末材料（Ａ）＞
水不溶性粉末材料（Ａ）は、歯磨剤用顆粒の崩壊強度等を高める観点から、軽質炭酸カルシウム、重質炭酸カルシウム、ゼオライト、シリカ、炭酸マグネシウム、及び酸化チタンから選ばれる１種以上である。これらは歯の研磨剤に通常用いられるものである。
ここで、「水不溶性」とは、水１００ｇに対する溶解量（２０℃）が１ｇ以下であることを意味する。
これらの中でも、湿式崩壊強度を高める観点及び製造コストの観点から、軽質炭酸カルシウム、重質炭酸カルシウム、ゼオライト、及びシリカから選ばれる１種以上が好ましく、軽質炭酸カルシウム及び重質炭酸カルシウムから選ばれる１種がより好ましく、重質炭酸カルシウムが更に好ましい。
水不溶性粉末材料（Ａ）の平均粒子径は、顆粒崩壊後の歯の汚れ除去の観点から、好ましくは０．１μｍ以上、より好ましくは０．５μｍ以上、更に好ましくは０．８μｍ以上、より更に好ましくは１．０μｍ以上であり、歯磨剤使用時における口腔内での異物感を減らす観点から、好ましくは２０μｍ以下、より好ましくは１５μｍ以下、更に好ましくは１０μｍ以下、更に好ましくは７μｍ以下、より更に好ましくは５μｍ以下である。
平均粒子径は、実施例記載の方法により測定することができる。
【００１０】
＜水硬性粉体（Ｂ）＞
水硬性粉体（Ｂ）は、歯磨剤用顆粒に優れた湿式崩壊強度を付与するために用いられる。
水硬性粉体（Ｂ）は、水硬性化合物を、ボールミル等の汎用の粉砕機を用いて粉砕して得られるものである。
水硬性化合物とは、水と反応して硬化する性質をもつ物質、及び単一物質では硬化性を有しないが２種以上を組み合わせると水を介して相互作用により水和物を形成し硬化する化合物をいう。したがって、水硬性粉体（Ｂ）は、水和反応により硬化する物性を有する粉体を意味し、セメント等が挙げられる。
例えば、セメントは、アルカリ土類金属の酸化物とＳｉＯ2、Ａｌ2Ｏ3、Ｆｅ2Ｏ3、ＴｉＯ2、Ｐ2Ｏ5、ＺｎＯ等の酸化物が常温又は水熱条件下で水和物を形成することを利用したものであり、クリンカー成分としてケイ酸三カルシウム：３ＣａＯ・ＳｉＯ2（Ｃ3Ｓ：エーライト）、ケイ酸二カルシウム：２ＣａＯ・ＳｉＯ2（Ｃ2Ｓ：ビーライト）、カルシウムアルミネート：３ＣａＯ・Ａｌ2Ｏ3（Ｃ3Ａ：アルミネート）、カルシウムアルミノフェライト：４ＣａＯ・Ａｌ2Ｏ3・Ｆｅ2Ｏ3（Ｃ4ＡＦ：フェライト）等を含んでいる。
水硬性化合物としては、例えば、セメントに含有される鉱物（Ｃ3Ｓ、Ｃ2Ｓ、Ｃ3Ａ、Ｃ4ＡＦ）、スラグ、フライアッシュ、石灰石、鉄さい、石膏（ＣａＳＯ4）、アルミナ、焼却灰、生石灰（ＣａＯ）、消石灰、リン酸カルシウム等が挙げられる。
水硬性化合物は、顆粒に適度な崩壊強度と優れた湿式崩壊強度を付与する観点から、ケイ酸三カルシウム、ケイ酸二カルシウム、カルシウムアルミネート、カルシウムアルミノフェライト、ＣａＯ及びＣａＳＯ4から選ばれる１種以上を含んでいることが好ましく、前述のケイ酸三カルシウム、ケイ酸二カルシウム、カルシウムアルミネート、及びカルシウムアルミノフェライトから選ばれる１種以上を含んでいることがより好ましい。
【００１１】
従って、水硬性粉体（Ｂ）としては、顆粒に適度な崩壊強度と優れた湿式崩壊強度を付与する観点から、セメントが好ましく、ポルトランドセメントがより好ましい。ポルトランドセメントとしては、ＪＩＳ Ｒ ５２１０で規定される普通ポルトランドセメント、早強ポルトランドセメント、超早強ポルトランドセメント、中庸熱ポルトランドセメント、低熱ポルトランドセメント、耐硫酸塩ポルトランドセメント、及び白色ポルトランドセメントから選ばれる１種以上が挙げられるが、好ましくは普通ポルトランドセメント、早強ポルトランドセメント、超早強ポルトランドセメントから選ばれる１種以上であり、より好ましくは普通ポルトランドセメントである。
ポルトランドセメントは、石灰石、粘土、鉄さい等の原料を焼成して得られた水硬性化合物である前記クリンカー成分（セメントクリンカーともいい、石膏が入っている場合もある。）を予備粉砕し、適量の石膏を加え、仕上粉砕することによって製造される。ポルトランドセメントには、高炉スラグ、フライアッシュ、シリカフューム、石粉（炭酸カルシウム粉末）等が添加されていてもよい。
【００１２】
水硬性粉体（Ｂ）の平均粒子径は、湿式崩壊強度を高め及び水和反応を促進する観点から、好ましくは０．１μｍ以上、より好ましくは０．５μｍ以上、更に好ましくは１μｍ以上、より更に好ましくは５μｍ以上であり、適度な崩壊強度を付与する観点、及び歯磨剤に配合された際の異物感を減らす観点から、好ましくは５０μｍ以下、より好ましくは３０μｍ以下、更に好ましくは２５μｍ以下である。
水硬性粉体（Ｂ）の平均粒子径は、実施例記載の方法により測定することができる。
水不溶性粉末材料（Ａ）に対する水硬性粉体（Ｂ）の配合質量比［（Ｂ）／（Ａ）］は、湿式崩壊強度を高める観点から、好ましくは０．２以上、より好ましくは０．３以上、更に好ましくは０．４以上であり、適度な崩壊強度を付与し、歯に対する損傷を抑制する観点から、好ましくは３．５以下、より好ましくは３以下、更に好ましくは２以下である。
【００１３】
＜水＞
本発明においては、水硬性粉体（Ｂ）を水和反応により硬化させ、顆粒強度を高める観点から水を液滴として供給する。
水硬性粉体（Ｂ）に対する水（Ｃ）の配合質量比［（Ｃ）／（Ｂ）］は、崩壊強度を適度に高める観点から、好ましくは０．０１以上、より好ましくは０．０５以上、更に好ましくは０．１以上、より更に好ましくは０．１５以上であり、湿式崩壊強度を高める観点から、好ましくは１以下、より好ましくは０．８以下、更に好ましくは０．６以下、より更に好ましくは０．５以下、より更に好ましくは０．４以下である。
【００１４】
＜他の配合成分＞
本発明においては、本発明の目的を損なわない範囲内で、必要に応じて、本発明方法で用いられる水不溶性粉末材料（Ａ）（研磨剤）及び水硬性粉体（Ｂ）（結合剤）以外に水不溶性無機結合剤、水不溶性有機結合剤、有機繊維、薬用成分、着色剤等を配合することができる。
本発明方法で用いることができる水不溶性無機結合剤としては、水酸基を有する、ケイ素系化合物、アルミニウム系化合物、カルシウム系化合物、マグネシウム系化合物等を用いることができる。具体的には、コロイダルシリカ、メタケイ酸アルミン酸マグネシウム、合成ケイ酸アルミニウム、ケイ酸カルシウム、ベントナイト、モンモリロナイト、カオリン、アルミナゾル、合成ヒドロタルサイト、酸化マグネシウム、水酸化マグネシウム等が挙げられる。
水不溶性有機結合剤として使用できる油脂としては、ワックス、パラフィン、ステアリン酸、ステアリン酸マグネシウム、ステアリン酸カルシウム等の高級脂肪酸、及びそれらの塩等が挙げられる。
水不溶性有機結合剤として使用できる高分子や樹脂としては、（i）キサンタンガム、デキストリン、ゼラチン等の多糖類、及びそれらの誘導体、（ii）ゴム系ラテックス等、（iii）アクリル酸、アクリル酸エステル、メタクリル酸、メタクリル酸エステル、ヒドロキシメタクリル酸エステル、スチレン、酢酸ビニル、ビニルピロリドン、マレイン酸エステル、メチルビニルエーテル、α−オレフィン等の単独重合体、及びそれらの共重合体等が挙げられる。
また、有機繊維としては、例えばセルロース、ヘミセルロース、リグニン、キチン等が挙げられ、これらの中では、顆粒の歯垢除去性の点からセルロースが特に好ましい。
【００１５】
薬用成分としては、虫歯予防剤、抗微生物剤、酵素、抗炎症剤等が挙げられ、具体的には、フッ化ナトリウム、フッ化カリウム、フッ化錫、モノフルオロリン酸ナトリウム、ビタミンＥ、ビタミンＣ、デキストラナーゼ、ムタナーゼ、塩化ナトリウム等の抗炎症剤；乳酸アルミニウム、アズレン、グリチルレチン酸、β−グリチルレチン酸、アラントインクロルヒドロキシアルミニウム、塩化リゾチーム、イプシロンアミノカプロン酸、銅クロロフィリンナトリウム、グルコン酸銅、酢酸ｄｌ−トコフェロール、硝酸カリウム等の知覚過敏予防剤；トリポリリン酸ナトリウム、エタンヒドロキシジホスフォネート等の歯石予防剤；亜鉛化合物等の歯垢形成抑制剤；ジヒドコレステロール、クロルヘキシジン、エピジヒドコレステロール、イソプロピルメチルフェノール、トリクロロカルバニリド、ハロカルバン、ヒノキチオール、アラントイン、トラネキサム酸、プロポリス、塩化ベンゼトニウム、塩化セチルピリジニウム、トリクロサン等の殺菌剤；ポリエチレングリコール、ポリビニルピロリドン等のタバコヤニ除去剤等が挙げられる。
着色剤としては、酸化チタン、群青等が挙げられ、これらの着色剤を添加することにより審美的効果を付加することができる。
上記の他の配合成分は、単独で又は２種以上を組み合せて使用することができる。
【００１６】
[歯磨剤用顆粒の製造方法]
本発明の歯磨剤用顆粒の製造方法は、軽質炭酸カルシウム、重質炭酸カルシウム、ゼオライト、シリカ、炭酸マグネシウム、及び酸化チタンから選ばれる１種以上の水不溶性粉末材料（Ａ）と、水硬性粉体（Ｂ）とを、容器回転型造粒機を用いて混合し、噴霧ノズルを用いて、水を液滴として供給して顆粒化する方法である。
【００１７】
（容器回転型造粒機）
本発明においては、顆粒製造時に、顆粒に強い剪断を与えて圧密することのないようにするために、容器回転型造粒機を用いる。容器回転型造粒機は、粉体を均一に流動せしめることが可能であり、回転による粒子の持ち上げ及び自重による滑り・落下を伴う混合機構により、粉体に加えられるせん断力が抑制されるため、非圧密に造粒することができる。
容器回転型造粒機としては、ドラム型造粒機及びパン型造粒機が好ましく、圧密を抑制し、適度な崩壊強度を付与する観点から、ドラム型造粒機がより好ましい。ドラム型造粒機としては、ドラム状の円筒が回転して処理を行うものであれば特に限定されない。水平又はわずかに傾斜させたドラム型造粒機も使用可能である。これらの装置は、バッチ式、連続式いずれの方式でもよい。
なお、水不溶性粉末材料を含む粉体と容器回転型造粒機の内壁との間の壁面摩擦係数が小さく、粉体に十分な上昇運動力を加えることが困難な場合は、容器内壁に混合を補助するための複数個の邪魔板（バッフル）を設けることが好ましい。邪魔板を設けることにより、粉体に上昇運動を付与することが可能となり、粉末混合性及び固液混合性が向上する。
【００１８】
容器回転型造粒機の運転条件としては、造粒機内の水不溶性粉末材料（Ａ）をできるだけ均一に流動させ、撹拌できる条件であれば特に制限されない。
良好な崩壊強度等を有する顆粒を得る観点から、容器回転型造粒機の容器回転数は、好ましくは１０ｒ／ｍｉｎ以上、より好ましくは２０ｒ／ｍｉｎ以上、更に好ましくは２５ｒ／ｍｉｎ以上であり、そして、好ましくは６０ｒ／ｍｉｎ以下、より好ましくは５０ｒ／ｍｉｎ以下、更に好ましくは４０ｒ／ｍｉｎ以下である。
容器回転型造粒機による混合時間は、好ましくは３分間以上、より好ましくは５分間以上、更に好ましくは７分間以上であり、そして、好ましくは４０分間以下、より好ましくは３０分間以下、更に好ましくは２０分間以下である。
また、湿式崩壊強度を高める観点から、下記式（１）で定義されるフルード数を０．００５以上とすることが好ましく、０．０１以上とすることがより好ましく、０．０５以上とすることが更に好ましく、０．１以上とすることがより更に好ましく、非圧密の顆粒を得、崩壊強度を適度にする観点から、１．０以下とすることが好ましく、０．６以下とすることがより好ましく、０．４以下とすることが更に好ましく、０．３以下がより更に好ましい。
フルード数：Ｆｒ＝Ｖ2／（Ｒ×ｇ）          （１）
Ｖ：周速［ｍ／ｓ］
Ｒ：回転中心から回転物の円周までの半径［ｍ］
ｇ：重力加速度［ｍ／ｓ2］
なお、本体胴部の回転によって顆粒化が進行するドラム型造粒機又はパン型造粒機においては、Ｖ及びＲは本体胴部の値を用い、解砕翼を備えたパン型造粒機においては、Ｖ及びＲは解砕翼の値を用いることとする。
【００１９】
＜噴霧ノズル＞
本発明においては、噴霧ノズルを用いて、水を液滴として供給して顆粒化することで、水を水不溶性粉末材料（Ａ）と水硬性粉体（Ｂ）からなる混合物に均一に添加させることができ、適度な崩壊強度と優れた湿式崩壊強度を有する歯磨剤用顆粒を製造することができる。
噴霧ノズルとしては、一流体ノズルでも多流体ノズルでもよいが、液滴を微細化して分散させ、適度な崩壊強度と優れた湿式崩壊強度を付与する観点から、多流体ノズルがより好ましい。
（一流体ノズル）
一流体ノズルとしては、噴霧ノズルの液噴霧口のオリフィス径を０．３ｍｍ以上、２．５ｍｍ以下としたものが好ましい。
噴霧ノズルの噴霧パターンとしては、フルコーン、ホローコーン（空円錐）、フラット（扇形）、ソリッド（直進）等が挙げられる。噴霧ノズルの噴霧角度は、好ましくは６０°以上、より好ましくは９０°以上であり、そして、好ましくは１４５°以下、より好ましくは１４０°以下である。これらの中では、良好な噴霧状態を形成する観点から、噴霧角度が大きいホローコーン（空円錐）、又はフラット（扇形）の噴霧パターンを有する噴霧ノズルを用いることが好ましい。
【００２０】
（多流体ノズル）
多流体ノズルとは、液体と微粒化用気体（エアー、窒素等）を独立の流路を通してノズル先端部近傍まで流通させて混合・微粒化するノズルであり、二流体ノズル、三流体ノズル、四流体ノズル等を挙げることができる。また、珪酸塩水溶液と微粒化用気体の混合部は、ノズル先端部内で混合する内部混合型、又はノズル先端部外で混合する外部混合型のいずれであってもよい。
このような多流体ノズルとしては、スプレーイングシステムスジャパン株式会社製、株式会社共立合金製作所製、株式会社いけうち製等の内部混合型二流体ノズル、スプレーイングシステムスジャパン株式会社製、株式会社共立合金製作所製、株式会社アトマックス製等の外部混合型二流体ノズル、藤崎電機株式会社製の外部混合型四流体ノズル等が挙げられる。
【００２１】
（水の平均液滴径）
水の平均液滴径は、水の流量、ノズル先端の形状・噴霧パターン、水の流量と噴霧用気体の流量のバランス等を調整することにより、所望の範囲に調整することができる。すなわち、水の流量と噴霧用気体の流量のバランスを調整して平均液滴径を小さくする場合は、一定流量の水に対して、噴霧用気体の流量を増加させればよく、また、一定流量の噴霧気体に対して、水の流量を低下させればよい。
例えば、二流体ノズルを用いる場合、微粒化用気体の流量の調整は、微粒化用気体の噴霧圧の調整により行うのが容易である。微粒化用気体噴霧圧としては、液分散の観点から０．１ＭＰａ以上が好ましく、設備負荷の観点から１．０ＭＰａ以下が好ましい。また、珪酸ナトリウムの噴霧圧としては特に制限はないが、設備負荷の観点から、例えば１．０ＭＰａ以下が好ましい。
【００２２】
水の平均液滴径は、適度な崩壊強度と優れた湿式崩壊強度を付与する観点、好ましくは２００μｍ以下、より好ましくは１５０μｍ以下、更に好ましくは１００μｍ以下、より更に好ましくは６０μｍ以下であり、生産性の観点から、好ましくは１μｍ以上、より好ましくは５μｍ以上、更に好ましくは１０μｍ以上、より更に好ましくは２０μｍ以上である。
滴径を小さくするほど水の添加流量が低下し生産性が低下するが、例えば多流体ノズルを複数個使用し、ノズル一本当たりの流量を低下させることで、液滴の微細化を維持しつつ添加速度を上げることができる。多流体ノズルは１本以上であればよいが、好ましくは１〜２０本、より好ましくは１〜１０本、更に好ましくは１〜５本用いることができる。
なお、ノズル噴霧水の平均液滴径は体積基準で算出されるものであり、例えば、レーザー回折式粒度分布測定装置（マルバーン社製、スプレーテック）を用いて測定される値である。具体的には、実施例に記載の方法で測定することができる。
【００２３】
噴霧ノズルを用いて供給する水の供給温度は、噴霧の安定性の観点から、好ましくは５℃以上、より好ましくは１０℃以上であり、そして、好ましくは５０℃以下、より好ましくは３０℃以下である。
水の供給速度は、粗大粒子の形成を抑制し、適度な崩壊強度、優れた湿式崩壊強度を付与する観点から、（Ａ）水不溶性粉末材料と水硬性粉体（Ｂ）との合計１００質量部に対して、好ましくは３５質量部／分以下、より好ましくは２０質量部／分以下、更に好ましくは１０質量部／分以下、より更に好ましくは５質量部／分以下、より更に好ましくは３質量部／分以下であり、生産性の観点から、好ましくは０．１質量部／分以上、より好ましくは０．５質量部／分以上、更に好ましくは１質量部／分以上である。
【００２４】
（乾燥）
本発明においては、水硬性粉体（Ｂ）を水和反応により硬化させることで、崩壊強度を適度に高め、乾燥工程が実質的に不要とすることができる特徴を有するが、得られた顆粒を乾燥してもよい。乾燥法については、棚乾燥、流動層乾燥、減圧乾燥、マイクロ波乾燥等が挙げられる。中でも、設備的な観点から、棚乾燥、流動層乾燥が好ましい。
乾燥中の顆粒の崩壊を抑制する観点から、強いせん断力をできるだけ与えない乾燥方式が好ましい。例えば、バッチ式では、電気式棚乾燥機や熱風乾燥機で乾燥させる方法、バッチ式流動層で乾燥させる方法等が挙げられ、連続式では、流動層やロータリー乾燥機、スチームチューブドライヤー等が挙げられる。
乾燥温度は、乾燥速度を考慮して適宜決定することができるが、６０℃以上が好ましく、７０℃以上がより好ましく、８０℃以上が更に好ましい。また、熱負荷の観点から、２００℃以下が好ましく、１５０℃以下がより好ましく、１２０℃以下が更に好ましい。
乾燥時間は、用いた水不溶性粉末材料（Ａ）や水硬性粉体（Ｂ）の種類や量により異なるが、湿式崩壊強度が所望の範囲となるように適宜調整することができ、通常１０分以上、好ましくは２０分以上、より好ましくは３０分以上であり、そして、通常２４時間以下、好ましくは１０時間以下、より好ましくは５時間である。
【００２５】
［歯磨剤用顆粒］
本発明の歯磨剤用顆粒は、前記の製造方法で得られるものである。
本発明の歯磨剤用顆粒中の水分量は、湿式崩壊強度を高める観点から、好ましくは１０質量％以下、より好ましくは５質量％以下、更に好ましくは1質量％以下、より更に好ましくは０．５質量％以下であり、生産性の観点から、好ましくは０．１質量％以上である。
顆粒中の水分量は、実施例記載の方法により求めることができる。
本発明の歯磨剤用顆粒中の水不溶性粉末材料（Ａ）の配合量は、崩壊強度等と研磨力を高める観点から、好ましくは３５質量％以上、より好ましくは４０質量％以上、更に好ましくは４５質量％以上であり、歯に対する損傷を抑制する観点から、好ましくは９０質量％以下、より好ましくは８０質量％以下、更に好ましくは７０質量％以下、より更に好ましくは６０質量％以下である。
本発明において、歯磨剤用顆粒中の各成分の配合量や配合質量比は、顆粒製造時の配合量から求めた計算値を用いることができる。
【００２６】
本発明の歯磨剤用顆粒製造時の水硬性粉体（Ｂ）の配合量は、湿式崩壊強度を高める観点から、好ましくは１０質量％以上、より好ましくは２０質量％以上、更に好ましくは３０質量％以上、より更に好ましくは４０質量％以上であり、生産コストを低減し、適度な崩壊強度を付与する観点から、好ましくは６５質量％以下、より好ましくは６０質量％以下、更に好ましくは５５質量％以下である。
本発明の歯磨剤用顆粒中の水不溶性粉末材料（Ａ）に対する水硬性粉体（Ｂ）の配合質量比［（Ｂ）／（Ａ）］は、前記のとおりであり、好ましい範囲も同じである。
なお、本発明の製造方法では、水を添加するが、添加された水の大部分は水硬性粉体（Ｂ）の水和物となるが、上記の配合量に添加する水の量は含まれない。
【００２７】
任意成分である結合剤、有機繊維、薬用成分、着色剤の配合量は、崩壊感触の観点から、水不溶性粉末材料（Ａ）及び水硬性粉体（Ｂ）の固形分の合計配合量１００質量部に対して、好ましくは０質量部以上であり、そして、好ましくは２質量部以下、より好ましくは１質量部以下であり、０質量部が更に好ましい。
【００２８】
（歯磨剤用顆粒の特性）
本発明の歯磨剤用顆粒の崩壊強度は、歯磨剤に配合して使用したとき、口の中での顆粒を触知でき、歯垢除去効果を発揮させる観点から、好ましくは３ｇ重以上／個（顆粒１個あたり３ｇの荷重で崩壊）、好ましくは５ｇ重以上／個、より好ましくは８ｇ重以上／個であり、そして、歯磨剤中に配合された場合、ブラッシング時の崩壊により、歯垢除去効果を発揮する観点から、好ましくは４０ｇ重以下／個、より好ましくは３０ｇ重以下／個、更に好ましくは２０ｇ重以下／個である。崩壊強度は、水硬性粉体（Ｂ）の量やその種類を適宜選択したり、水和する水の添加量を調整することにより、調整することができる。
本発明の歯磨剤用顆粒の湿式崩壊強度は、歯磨剤に配合して使用したとき、口の中での顆粒を触知でき、歯磨剤中での顆粒の安定性の観点から、好ましくは３０％以上、より好ましくは４０％以上、更に好ましくは５０％以上、より更に好ましくは６０％以上であり、そして、異物感をほとんど感じさせない観点から、好ましくは９５％以下、より好ましくは９０％以下である。湿式崩壊強度は、水硬性粉体（Ｂ）の配合量を増加させたり、顆粒中の水分量を減らしたり、水不溶性粉末材料（Ａ）の種類を適宜選択することにより、高めることができる。
本発明の歯磨剤用顆粒の平均粒子径は、十分な研磨力を発揮させる観点から、好ましくは５０μｍ以上、より好ましくは７５μｍ以上、更に好ましくは１００μｍ以上であり、口腔中での異物感を抑制する観点から、好ましくは１０００μｍ以下、より好ましくは９００μｍ以下、更に好ましくは８００μｍ以下である。
なお、崩壊強度、湿式崩壊強度、平均粒子径は、実施例に記載の方法によい測定することができる。
【００２９】
（歯磨剤）
本発明の歯磨剤用顆粒は、歯磨剤の一成分として界面活性剤等と共に用いることができる。本発明の歯磨剤用顆粒を界面活性剤と共に用いることにより、良好な泡立ちをもたらすとともに、歯と歯の隙間のような狭小な領域に至るまで歯垢又は汚れの除去作用を十分に及ぼすことができ、界面活性剤と相まって清掃効果を高め、歯磨剤使用後の口腔内において歯面につるつるとした感触を付与して使用感をも高めることができる。
歯磨剤中、前記歯磨剤用顆粒の含有量は、歯垢又は汚れ除去効果を高める観点から、好ましくは１質量％以上、より好ましくは３質量％以上、更に好ましくは５質量％以上であり、使用感の観点から、好ましくは５０質量％以下、より好ましくは３０質量％以下、更に好ましくは２０質量％以下、より更に好ましくは１５質量％以下である。
界面活性剤としては、アニオン性界面活性剤、ノニオン界面活性剤、及び両性イオン界面活性剤から選ばれる１種以上を用いることができる。界面活性剤としては、良好な発泡性や使用感をもたらす観点から、アニオン界面活性剤が好ましく、アルキル硫酸塩がより好ましく、ラウリル硫酸ナトリウムが更に好ましい。
歯磨剤には更にカルボキシメチルセルロースナトリウム等の粘結剤、ソルビットやポリエチレングリコール等の湿潤剤の他、研磨剤、賦形剤、甘味剤、防腐剤、香料、薬用成分、着色剤、殺菌剤、その他一般に使用されている成分を配合させることができる。
【００３０】
上述した実施形態に関し、本発明はさらに以下の歯磨剤用顆粒の製造方法、及びその方法により得られる歯磨剤用顆粒を開示する。
＜１＞  軽質炭酸カルシウム、重質炭酸カルシウム、ゼオライト、シリカ、炭酸マグネシウム、及び酸化チタンから選ばれる１種以上の水不溶性粉末材料（Ａ）と、水硬性粉体（Ｂ）とを、容器回転型造粒機を用いて混合し、噴霧ノズルを用いて、水を液滴として供給して顆粒化する、歯磨剤用顆粒の製造方法。
【００３１】
＜２＞  水硬性粉体（Ｂ）がポルトランドセメントである、前記＜１＞に記載の歯磨剤用顆粒の製造方法。
＜３＞  水の平均液滴径が、好ましくは２００μｍ以下、より好ましくは１５０μｍ以下、更に好ましくは１００μｍ以下、より更に好ましくは６０μｍ以下であり、そして、好ましくは１μｍ以上、より好ましくは５μｍ以上、更に好ましくは１０μｍ以上、より更に好ましくは２０μｍ以上である、前記＜１＞又は＜２＞に記載の歯磨剤用顆粒の製造方法。
＜４＞  水不溶性粉末材料（Ａ）の平均粒子径が、好ましくは０．１μｍ以上、より好ましくは０．５μｍ以上、更に好ましくは０．８μｍ以上、より更に好ましくは１．０μｍ以上であり、そして、好ましくは２０μｍ以下、より好ましくは１５μｍ以下、更に好ましくは１０μｍ以下、より更に好ましくは７μｍ以下、より更に好ましくは５μｍ以下である、前記＜１＞〜＜３＞のいずれかに記載の歯磨剤用顆粒の製造方法。
＜５＞  水硬性粉体（Ｂ）の平均粒子径が、好ましくは０．１μｍ以上、より好ましくは０．５μｍ以上、更に好ましくは１μｍ以上、より更に好ましくは５μｍ以上であり、そして、好ましくは５０μｍ以下、より好ましくは３０μｍ以下、更に好ましくは２５μｍ以下である、前記＜１＞〜＜４＞のいずれかに記載の歯磨剤用顆粒の製造方法。
【００３２】
＜６＞  水不溶性粉末材料（Ａ）に対する水硬性粉体（Ｂ）の配合質量比［（Ｂ）／（Ａ）］が、好ましくは０．２以上、より好ましくは０．３以上、更に好ましくは０．４以上であり、そして、好ましくは３．５以下、より好ましくは３以下、更に好ましくは２以下である、前記＜１＞〜＜５＞のいずれかに記載の歯磨剤用顆粒の製造方法。
＜７＞  水硬性粉体（Ｂ）に対する水（Ｃ）の質量比［（Ｃ）／（Ｂ）］が、好ましくは０．０１以上、より好ましくは０．０５以上、更に好ましくは０．１以上、より更に好ましくは０．１５以上であり、そして、好ましくは１以下、より好ましくは０．８以下、更に好ましくは０．６以下、より更に好ましくは０．５以下、より更に好ましくは０．４以下である、前記＜１＞〜＜６＞のいずれかに記載の歯磨剤用顆粒の製造方法。
＜８＞  水の供給速度が、水不溶性粉末材料（Ａ）と水硬性粉体（Ｂ）との合計１００質量部に対して、好ましくは３５質量部／分以下、より好ましくは２０質量部／分以下、更に好ましくは１０質量部／分以下、より更に好ましくは５質量部／分以下、より更に好ましくは３質量部／分以下であり、そして、好ましくは０．１質量部／分以上、より好ましくは０．５質量部／分以上、更に好ましくは１質量部／分以上である、前記＜１＞〜＜７＞のいずれかに記載の歯磨剤用顆粒の製造方法。
＜９＞  水の供給温度が、好ましくは５℃以上、より好ましくは１０℃以上であり、そして、好ましくは５０℃以下、より好ましくは３０℃以下である、前記＜１＞〜＜８＞のいずれかに記載の歯磨剤用顆粒の製造方法。
【００３３】
＜１０＞  容器回転型造粒機が、パン型造粒機又はドラム型造粒機である、前記＜１＞〜＜９＞のいずれかに記載の歯磨剤用顆粒の製造方法。
＜１１＞  容器回転型造粒機の運転条件として、下記式（１）で定義されるフルード数が好ましくは０．００５以上、より好ましくは０．０１以上、更に好ましくは０．０５以上、より更に好ましくは０．１以上であり、そして、好ましくは１．０以下、より好ましくは０．６以下しく、更に好ましくは０．４以下、より更に好ましくは０．３以下である、前記＜１＞〜＜１０＞のいずれかに記載の歯磨剤用顆粒の製造方法。
フルード数：Ｆｒ＝Ｖ2／（Ｒ×ｇ）        （１）
Ｖ：周速［ｍ／ｓ］、Ｒ：回転中心から回転物の円周までの半径［ｍ］
ｇ：重力加速度［ｍ／ｓ2］
＜１２＞  容器回転型造粒機の容器回転数が、好ましくは１０ｒ／ｍｉｎ以上、より好ましくは２０ｒ／ｍｉｎ以上、更に好ましくは２５ｒ／ｍｉｎ以上であり、そして、好ましくは６０ｒ／ｍｉｎ以下、より好ましくは５０ｒ／ｍｉｎ以下、更に好ましくは４０ｒ／ｍｉｎ以下である、前記＜１＞〜＜１１＞のいずれかに記載の歯磨剤用顆粒の製造方法。
【００３４】
＜１３＞  前記＜１＞〜＜１２＞のいずれかに記載の方法で得られる歯磨剤用顆粒。
＜１４＞  歯磨剤用顆粒中の水分量が、好ましくは１０質量％以下、より好ましくは５質量％以下、更に好ましくは1質量％以下、より更に好ましくは０．５質量％以下であり、そして、好ましくは０．１質量％以上である、前記＜１３＞に記載の歯磨用顆粒。
＜１５＞  歯磨剤用顆粒中の水不溶性粉末材料（Ａ）の配合量が、好ましくは３５質量％以上、より好ましくは４０質量％以上、更に好ましくは４５質量％以上であり、そして、好ましくは９０質量％以下、より好ましくは８０質量％以下、更に好ましくは７０質量％以下、より更に好ましくは６０質量％以下である、前記＜１３＞又は＜１４＞に記載の歯磨剤用顆粒。
＜１６＞  歯磨剤用顆粒中の水硬性粉体（Ｂ）の配合量が、好ましくは１０質量％以上、より好ましくは２０質量％以上、更に好ましくは３０質量％以上、より更に好ましくは４０質量％以上であり、そして、好ましくは６５質量％以下、より好ましくは６０質量％以下、更に好ましくは５５質量％以下である、前記＜１３＞〜＜１５＞のいずれかに記載の歯磨剤用顆粒。
＜１７＞  歯磨剤用顆粒の崩壊強度が、好ましくは３ｇ重以上／個（顆粒１個あたり３ｇの荷重で崩壊）、より好ましくは５ｇ重以上／個、より好ましくは８ｇ重以上／個であり、そして、好ましくは４０ｇ重以下／個、より好ましくは３０ｇ重以下／個、更に好ましくは２０ｇ重以下／個である、前記＜１３＞〜＜１６＞のいずれかに記載の歯磨剤用顆粒。
＜１８＞  歯磨剤用顆粒の湿式崩壊強度が、好ましくは３０％以上、より好ましくは４０％以上、更に好ましくは５０％以上、より更に好ましくは６０％以上であり、そして、好ましくは９５％以下、より好ましくは９０％以下である、前記＜１３＞〜＜１７＞のいずれかに記載の歯磨剤用顆粒。
＜１９＞  歯磨剤用顆粒の平均粒子径が、好ましくは５０μｍ以上、より好ましくは７５μｍ以上、更に好ましくは１００μｍ以上であり、そして、好ましくは１０００μｍ以下、より好ましくは９００μｍ以下、更に好ましくは８００μｍ以下である、前記＜１３＞〜＜１８＞のいずれかに記載の歯磨剤用顆粒。
【実施例】
【００３５】
以下の実施例及び比較例において、「％」は特記しない限り「質量％」である。なお、各物性値の測定は、以下の方法により行った。
【００３６】
（１）顆粒の水分量
試料２ｇを、アルミ製の直径１１．５ｃｍの容器上に均一に散布し、その後、赤外線水分計（株式会社ケット科学研究所製、ＦＤ２４０）を用い、湿量基準水分測定モードにて温度１０５℃、Ａｕｔｏの条件（測定値の変化量が、３０秒間で０．０５％以内になったときを最終測定値とみなして測定を終了）で揮発自由水分量を測定し、顆粒の水分量とした。
【００３７】
（２）ノズル噴霧水の平均液滴径
水の平均液滴径（メジアン径）は、レーザー回折式粒度分布測定装置（マルバーン社製、スプレーテック）を用いて測定した。具体的には、レーザーから３０ｃｍ離れた場所にスプレーノズル先端を設置し、レーザーに対して垂直且つ噴霧液滴群の中心をレーザーが貫通するように水を噴霧し３０秒間噴霧を継続して測定を行った。
（３）水不溶性粉末、水硬性粉体の平均粒子径の測定方法
水不溶性粉末の平均粒子径はレーザー回折／散乱式粒度分布測定装置（ＨＯＲＩＢＡ社製、ＬＡ−９２０）にて、溶媒：イオン交換水、屈折率：１．２、循環速度４、循環時間３ｍｉｎの条件で測定した。
【００３８】
（４）顆粒の平均粒子径
ＪＩＳ Ｚ ８８０１−１（２０００年５月２０日制定、２００６年１１月２０日最終改正）規定の２０００、１４００、１０００、７１０、５００、３５５、２５０、１８０、１２５、９０、６３、４５μｍの篩を用いて５分間振動させた後、篩分け法による篩下質量分布について５０％平均径を算出し、これを平均粒子径とした。具体的には、ＪＩＳＺ８８０１−１（２０００年５月２０日制定、２００６年１１月２０日最終改正）規定の２０００、１４００、１０００、７１０、５００、３５５、２５０、１８０、１２５、９０、６３、４５μｍの篩を用いて受け皿上に目開きの小さな篩から順に積み重ね、最上部の２０００μｍの篩の上から１００ｇの顆粒を添加し、蓋をしてロータップ型ふるい振とう機（ＨＥＩＫＯ製作所製、タッピング１５６回／分、ローリング：２９０回／分）に取り付け、５分間振動させたあと、それぞれの篩及び受け皿上に残留した当該顆粒の質量を測定し、各篩上の当該顆粒の質量割合（％）を算出した。次に、受け皿上に残留した当該顆粒の質量割合と、目開きの小さな篩から順に篩上の当該顆粒の質量割合を積算していき合計が５０％となる粒径を平均粒径とした。
【００３９】
（５）顆粒の崩壊強度
微小圧縮試験機（株式会社島津製作所製、商品名：ＭＣＴＭ−５００）を用いて平均粒子径付近の乾燥状態の顆粒を１０個測定し、数平均値で表した。
（６）顆粒の湿式崩壊強度
まず、ＪＩＳＺ８８０１−１規定の５００、３５５、２５０、１８０、１５０、１２５、９０、６３、４５μｍの篩を用いて５分間振動させた後、粒度１５０〜１８０μｍの顆粒をサンプルとした。次に、スクリュー管（株式会社マルエム製、Ｎｏ．６）に、ステンレス球（直径４ｍｍ）を１５ｇ、顆粒サンプルを３ｇ、イオン交換水を３０ｍＬ投入し、スクリュー管を、１度逆さにした。その後、３０分間静置し、錠剤摩損試験機（萱垣医理科工業株式会社製）にて、７５ｒ／ｍｉｎで２分３０秒間回転させた。
得られた顆粒サンプルを１５０μｍの篩で濾過し、１０５℃、３０分間乾燥した後、デシケーターで常温（２０℃）に冷まし、１５０μｍの篩をミクロ型電磁振動機（筒井理化学器械株式会社製、ミクロ型電磁振動ふるい器、Ｍ−２）にて振動強度５．５、１分間振盪させ、その後秤量した。以下の計算式にて算出した値を湿式崩壊強度とした。
湿式崩壊強度（％）＝（１５０μｍ篩に残留する顆粒質量÷初期サンプル質量）×１００
【００４０】
実施例１〜２
表１に示す配合割合で、重質炭酸カルシウム（株式会社カルファイン製、商品名：ＡＣＥ−２５、平均粒子径約３μｍ）と普通ポルトランドセメント（太平洋セメント社製、商品名：普通ポルトランドセメント、平均粒子径約１７μｍ）を邪魔板を有した７５Ｌドラム型造粒機（φ４０ｃｍ×Ｌ６０ｃｍ）に投入し、ドラム回転数３０ｒ／ｍｉｎ、フルード数０．２、ドラム角度１２．６°の条件で１０分間混合した。
次に、上記ドラム型造粒機で混合しながら、イオン交換水を、外部混合型二流体ノズル１本（株式会社アトマックス製）を用いて噴霧添加した。なお、バッチサイズは８ｋｇである。また、水は供給速度１００ｇ／ｍｉｎで、２０℃で添加した。水の平均液滴径は３５μｍであった。
水を噴霧後、１分間混合を継続した後、ドラム型造粒機から排出し、２５℃で１週間静置後、顆粒の物性評価を行った。結果を表１に示す。
【００４１】
比較例１
表１に示す配合割合で、実施例１で用いたものと同じ重質炭酸カルシウム（商品名：ＡＣＥ−２５）と普通ポルトランドセメント（商品名：普通ポルトランドセメント）を２Ｌ高速ミキサー（深江パウテック株式会社製、商品名：ハイスピードミキサーＬＦＳ−２）に投入し、アジテーター回転数８５０ｒ／ｍｉｎ（フルード数６９）、チョッパー回転数１３５０ｒ／ｍｉｎの条件で混合しながらイオン交換水を配管を用いて滴下添加し転動造粒した。なお、バッチサイズは０．４ｋｇである。
水は噴霧速度１５ｇ／ｍｉｎで添加した。水の平均液滴径は約１０００μｍであった。水を２０℃で滴下後、１分間混合を継続した後、２Ｌ高速ミキサーから排出し、２５℃で１週間静置後、顆粒の物性評価を行った。結果を表１に示す。
【００４２】
【表１】
2015117204.tif 000002
【００４３】
表１から、本発明方法により得られた顆粒は、湿式崩壊強度においても良好な強度を有しており、歯磨剤中においても良好な強度を維持することがわかる。また、適度な崩壊強度を有するため、歯磨き剤に配合した場合に、ブラッシング時に顆粒が崩壊し、優れた歯垢除去性能が得られる。
比較例１のように高速ミキサーを用いると、顆粒が圧密化してしまい、崩壊強度が高くなりすぎるため、歯磨剤に配合した場合、ブラッシング時に顆粒が崩壊しにくいので、歯垢除去効果が期待されず、また、使用感がよくない。
【００４４】
試験例：使用感の評価
実施例１〜２及び比較例１で得られた顆粒を用い、表２に示す処方にしたがって各成分を混合し、歯磨剤を調製した。得られた歯磨剤１ｇを、歯ブラシ（チェック、花王株式会社製）に塗布し、ブラッシングし、熟練評価者により顆粒感触の評価を行った。
結果を表３に示す。
【００４５】
【表２】
2015117204.tif 000003
【００４６】
【表３】
2015117204.tif 000004
【００４７】
表３の結果より、実施例１〜２の顆粒を用いた歯磨剤は、比較例１の顆粒を用いた歯磨剤に比して、優れた顆粒感触をもたらすことがわかる。
【産業上の利用可能性】
【００４８】
本発明の歯磨剤用顆粒の製造方法によれば、適度な崩壊強度と優れた湿式崩壊強度を有し、歯磨剤用として好適な顆粒を収率よく製造することができる。